(57)【要約】この発明はヒューズ短絡時にヒューズ自体の色相が変化し、肉眼で容易に識別可能にする自動車用ヒューズに関し、着色されたプラスチック粉末９６−９９重量％および透明な非可逆性示温顔料粉末１−４重量％を混合して混合原料を生成するヒューズボディ原料配合工程（Ｓ１）と、上記混合原料を射出機で溶融させて３００−３１０℃の射出温度と１２００−１６００ｋｇｆ／ｃｍ２の射出圧力で射出金型により示温顔料成分が含まれているヒューズボディを成型するヒューズボディ成型工程（Ｓ２）と、上記示温顔料成分が含まれているヒューズボディを１００−２００℃で３−５時間乾燥させ、ヒューズボディの水分含量を０．１重量％以下に減少させるヒューズボディ乾燥工程（Ｓ３）と、上記示温顔料成分が含まれているヒューズボディにある一対の端子挿入溝部及びヒューズ装入溝部に一対の端子部材の間にヒューズ部材が固定されたヒューズ体を挿入して結合させるヒューズ組立工程（Ｓ４）を経る自動車用ヒューズ製造方法を提供する。ヒューズボディ（１０）の色を変化させるか、或いはヒューズボディ（１０）に色相変異層（１６）をコーティングして変化させる一方、ヒューズボディ（１０）の上面部に色相変換ラベル紙を付着させ、ヒューズ部材が断線すると色が変化して、肉眼で断線したヒューズを非常に容易に識別し、容易に交換できるようにする。【選択図】図１
2013519186.tif 000002
【特許請求の範囲】
【請求項１】
着色されたプラスチック粉末９６−９９重量％、透明な非可逆性示温顔料粉末１−４重量％を混合して混合顔料を生成するヒューズボディ原料配合工程と；前記混合原料を射出機で溶融させて３００−３１０℃の射出温度と１２００−１６００ｋｇｆ／ｃｍ２の射出圧力で、射出金型により示温顔料成分が含まれたヒューズボディを成型するヒューズボディ成型工程と；前記示温顔料成分が含まれたヒューズボディを１００−２００℃で３−５時間乾燥させ、ヒューズボディの水分含量を０．１重量％以下に減少させるヒューズボディ乾燥工程と；前記示温顔料成分が含まれたヒューズボディにある一対の端子挿入溝部及びヒューズ装入溝部に、一対の端子部材の間にヒューズ部材が固定されたヒューズ体が挿入できるように結合するヒューズ組立工程を経ることを特徴とする、断線時に色相が変化する自動車用ヒューズの製造方法。
【請求項２】
前記非可逆性示温顔料成分は３３０−３５０℃の熱エネルギーを受けると黒く変化する成分でできていることを特徴とする、請求項１に記載の断線時に色相が変化する自動車用ヒューズの製造方法。
【請求項３】
着色されたプラスチック成分と透明な非可逆性示温顔料成分が含まれたヒューズボディ；及び、前記ヒューズボディに具備される一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により、ヒューズボディに含まれる示温顔料成分の色相が変化するように作られていることを特徴とする断線時に色相が変化する自動車用ヒューズ。
【請求項４】
前記ヒューズボディは着色されたプラスチック成分９６−９９重量％、非可逆性示温顔料成分１−４重量％で作られていることを特徴とする、請求項３に記載の断線時に色相が変化する自動車用ヒューズ。
【請求項５】
前記非可逆性示温顔料成分は３３０−３５０℃の熱エネルギーを受けると黒く変化するように生成されていること特徴とする、請求項３に記載の断線時に色相が変化する自動車用ヒューズ。
【請求項６】
着色された油性塗料と透明な液状の非可逆性示温顔料及びシンナーを配合してコーティング原料を生成するコーティング原料配合工程と；前記コーティング原料をヒューズボディに８−４０μｍの厚さに塗布し、色相変異層をコーティングするヒューズボディコーティング工程と；前記色相変異層がコーティングされたヒューズボディを６０−６５℃で１０−３０分間乾燥させ、シンナー成分を除去し、色相変異層の表面に油膜を形成するヒューズボディ乾燥工程と；前記色相変異層がコーティングされたヒューズボディにある、一対の端子挿入溝部及びヒューズ装入溝部に、一対の端子部材の間にヒューズ部材が固定されたヒューズ体を挿入できるように結合するヒューズ組立工程を経ることを特徴とする、断線時に色相が変化する自動車用ヒューズの製造方法
【請求項７】
前記着色された油性塗料は油性インクと油性ペンキのうちどちらか一つであることを特徴とする、請求項６に記載の断線時に色相が変化する自動車用ヒューズの製造方法。
【請求項８】
前記コーティング原料は着色された油性インク３７−４７．５重量％、透明な液状の非可逆性示温顔料２．５−１７重量％、シンナー４６−５０重量％が配合されて生成されることを特徴とする、請求項６に記載の断線時に色相が変化する自動車用ヒューズの製造方法。
【請求項９】
前記コーティング原料は着色された油性ペンキ３０−３７．５重量％、透明な液状の非可逆性示温顔料２．５−１５重量％、シンナー５５−６０重量％が配合されて生成されていることを特徴とする、請求項６に記載の断線時に色相が変化する自動車用ヒューズの製造方法。
【請求項１０】
前記色相変異層に含まれている非可逆性示温顔料成分は１００−１２０℃の熱エネルギーを受けると黒く変化するように生成されることを特徴とする、請求項６に記載の断線時に色相が変化する自動車用ヒューズの製造方法。
【請求項１１】
着色された油性塗料成分と透明な非可逆性示温顔料成分が含まれている色相変異層が表面にコーティングされるヒューズボディ；及び前記ヒューズボディに具備される一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により色相変異層に含まれている示温顔料成分の色相が変化するように作られていることを特徴とする断線時に色相が変化する自動車用ヒューズ。
【請求項１２】
前記色相変異層は着色された油性インク成分７４−９５重量％、透明な非可逆性示温顔料成分５−２６重量％の色相変異層で形成されていることを特徴とする、請求項１１に記載の断線時に色相が変化する自動車用ヒューズ。
【請求項１３】
前記色相変異層は着色された油性ペンキ成分６０−７５重量％、透明な非可逆性示温顔料成分２５−４０重量％の色相変異層から形成されていることを特徴とする、請求項１１に記載の断線時に色相が変化する自動車用ヒューズ。
【請求項１４】
前記色相変異層に含まれた非可逆性示温顔料成分は１００−１２０℃以上の熱エネルギーを受けると黒く変化するように生成されていることを特徴とする、請求項１１に記載の断線時に色相が変化する自動車用ヒューズの製造方法。
【請求項１５】
前記色相変異層は８−４０μｍの厚さにコーティングされていることを特徴とする、請求項１１に記載の断線時に色相が変化する自動車用ヒューズ。
【請求項１６】
前記色相変異層がヒューズボディの上面部にコーティングされていることを特徴とする、請求項１１に記載の断線時に色相が変化する自動車用ヒューズ。
【請求項１７】
前記ヒューズボディの上面部にコーティングされる色相変異層がヒューズの正格容量の文字としてコーティングされていることを特徴とする、請求項１６に記載の断線時に色相が変化する自動車用ヒューズ。
【請求項１８】
着色された印刷インク４０−９５重量％と着色された非可逆性示温顔料５−６０重量％を配合し、印刷原料を生成する印刷原料配合工程と；前記印刷原料を台紙の表面に塗布し、色変換印刷層を印刷する台紙印刷工程と；前記色変換印刷層が印刷された台紙を５０−６０℃の乾燥温度で１０−３０分間乾燥させる台紙乾燥工程と；前記色変換印刷層を持つ台紙の裏面に粘着剤層を塗布する粘着剤塗布工程と；前記粘着剤層により色変換印刷層を持つ台紙をヒューズボディに付着させるヒューズボディ付着工程と；前記色変換印刷層を持つ台紙が付着したヒューズボディにある一対の端子挿入溝部及びヒューズ装入溝部に一対の端子部材の間にヒューズ部材が固定されたヒューズ体を挿入できるように結合するヒューズ組立工程を経ることを特徴とする、断線時に色相が変化する自動車用ヒューズの製造方法。
【請求項１９】
前記着色された非可逆性示温顔料は９０−１００℃の熱エネルギーを受けると透明に変化する成分でできていることを特徴とする、請求項１８に記載の断線時に色相が変化する自動車用ヒューズの製造方法。
【請求項２０】
着色された印刷インク成分４０−９５重量％と着色された非可逆性示温顔料成分５−６０重量％を含んだ色変換印刷層を持つ色相変換ラベル紙が接着剤層により外表面に付着したヒューズボディと；上記ヒューズボディに具備されている一対の端子挿入溝部及びヒューズ装入溝部にそれぞれ挿入して固定できるように結合される一対の端子部材の間にヒューズ部材が固定されたヒューズ体を含み；上記ヒューズ部材の短絡時に発生する火花の熱により色変換印刷層に含まれている示温顔料成分が透明に変化するように生成されていることを特徴とする、断線時に色相が変化する自動車用ヒューズ。
【請求項２１】
前記色変換印刷層に含まれた非可逆性示温顔料成分が９０−１００℃以上の熱エネルギーを受けると透明に変化するように生成されていることを特徴とする、請求項２０に記載の断線時に色相が変化する自動車用ヒューズ。
【請求項２２】
着色された印刷インクを台紙に塗布し、着色印刷インク層を印刷する着色印刷インク印刷工程と；前記着色印刷インク層の表面に着色された非可逆性示温顔料を塗布し、着色示温顔料層が層状に付着した色変換印刷層を形成する着色示温顔料印刷工程と；前記色変換印刷層が印刷された台紙を５０−６０℃の乾燥温度で１０−３０分間乾燥させる台紙乾燥工程と；前記色変換印刷層を持つ台紙の裏面に粘着剤層を塗布する粘着剤塗布工程と；前記粘着剤層により色変換印刷層を持つ台紙をヒューズボディに付着させるヒューズボディ付着工程と；前記色変換印刷層を持つ台紙が付着したヒューズボディにある一対の端子挿入溝部及びヒューズ装入溝部に一対の端子部材の間にヒューズ部材が固定されたヒューズ体を挿入して結合するヒューズ組立工程を経ることを特徴とする、断線時に色相が変化する自動車用ヒューズの製造方法。
【請求項２３】
前記着色印刷インク層の表面に印刷される着色された非可逆性示温顔料は、前記着色された非可逆性示温顔料５０−８０重量％とシンナー２０−５０重量％で希釈して塗布し、印刷することを特徴とする、請求項_記載の断線時に色相が変化する自動車用ヒューズの製造方法。
【請求項２４】
前記着色示温顔料層は９０−１００℃の熱エネルギーを受けると透明に変化する示温顔料成分で形成されていることを特徴とする、請求項_に記載の断線時に色相が変化する自動車用ヒューズの製造方法。
【請求項２５】
前記台紙が紙材質で色変換印刷層の塗膜の厚さが３０−４０μｍであることを特徴とする、請求項１８〜２２のうちいずれか一項に記載の断線時に色相が変化する自動車用ヒューズの製造方法。
【請求項２６】
着色された印刷インクが台紙に塗布された着色印刷インク層の表面に、着色された非可逆性示温顔料を塗布して形成された着色示温顔料層から形成されている色変換印刷層を持つ色相変換ラベル紙が、接着剤層によって外表面に付着したヒューズボディと；前記ヒューズボディに具備されている一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により色変換印刷層に含まれている示温顔料成分が透明に変化するように作られていることを特徴とする、断線時に色相が変化する自動車用ヒューズ。
【請求項２７】
前記着色示温顔料層は９０−１００℃の熱エネルギーを受けると透明に変化する示温顔料成分で形成されていることを特徴とする、請求項２６に記載の断線時に色相が変化する自動車用ヒューズ。
【請求項２８】
前記台紙が紙材質で色変換印刷層は３０−４０μｍの厚さで印刷されることを特徴とする、請求項２０〜２６のうちいずれか一項に記載の断線時に色相が変化する自動車用ヒューズ。
【請求項２９】
前記色相変換ラベル紙はヒューズボディの上面部に付着されることを特徴とする、請求項２０〜２６のうちいずれか一項に記載の断線時に色相が変化する自動車用ヒューズ。
【発明の詳細な説明】
【技術分野】
【０００１】
本発明はヒューズに関する。より詳細には、ヒューズ部材の断線時に瞬間的に発生する電気短絡の熱により色相が変化するようにして、断線識別が容易になるように改善された自動車用ヒューズ及びその製造方法に関する。
【背景技術】
【０００２】
一般的に、自動車にはヒューズボックスがあり、ここには無数のヒューズが内蔵されている。
【０００３】
従って、ヒューズが短絡したときには、どのヒューズが短絡したのかを容易には区別できないという問題点があり、特に最近はヒューズが小型化しているため、断線したヒューズを見つけるのがさらに容易でなく、交換に困難さが伴うという問題点がある。
【０００４】
それゆえ、ヒューズが断線した状態を容易に識別できるようにするための法案が研究されており、先行技術としては大韓民国公開実用新案広報公開番号２０−１９９８−０１６２１４号及び同公開特許広報公開番号１０−１９９７−００３９０８４号が開示された。
【０００５】
しかし、上記の先行技術は、ヒューズが断線した時に、別に配線されているダイオード（ランプ）が点灯するようにして断線したヒューズを見つけられるようにしたり、或いはディスプレイされるようにしたため、ヒューズ自体以外に別の回路装置が必要になる。
【０００６】
それゆえ、製造原価が高くなるだけでなく、ヒューズ自体以外の別の回路装置に問題が発生する恐れがあり、或いは問題が発生した場合には、はやり断線したヒューズを容易に見つけられないために、無数のヒューズをいちいち確認して探し出して交換しなければならないという煩雑さが伴うという問題点がある。
【先行技術文献】
【特許文献】
【０００７】
【特許文献１】大韓民国公開実用新案広報公開第２０−１９９８−０１６２１４号（１９９８年６月２５日）
【特許文献２】大韓民国公開特許広報公開第１０−１９９７−００３９０８４号（１９９７年７月２４日）
【発明の概要】
【発明が解決しようとする課題】
【０００８】
本発明はヒューズ短絡時にヒューズ自体の色相が変化し、肉眼で容易に識別できるようにする自動車用ヒューズを提供することを目的とする。
【０００９】
本発明の別の目的は、ヒューズ以外に別の付加的な識別手段がなくても、ヒューズ自体だけで、断線したヒューズを肉眼で容易に識別できるようにすることである。
【課題を解決するための手段】
【００１０】
本発明は着色されたプラスチック粉末９６−９９重量％、透明な非可逆性示温顔料粉末１−４重量％を混合して混合顔料を生成するヒューズボディ原料配合工程と；上記混合原料を射出機で溶融させ３００−３１０℃の射出温度と１２００−１６００ｋｇｆ／ｃｍ２の射出圧力で、射出金型により示温顔料成分が含まれたヒューズボディを成型するヒューズボディ成型工程と；上記示温顔料成分が含まれたヒューズボディを１００−２００℃で３−５時間乾燥させ、ヒューズボディの水分含量を０．１重量％以下に減少させるヒューズボディ乾燥工程と；上記示温顔料が含まれたヒューズボディにある、一対の端子挿入溝部及びヒューズ装入溝部に、一対の端子部材の間にヒューズ部材が固定されたヒューズ体を挿入できるように結合するヒューズ組立工程を経る、自動車用ヒューズ製造方法を特徴とする。
【００１１】
上記非可逆性示温顔料成分は３３０−３５０℃の熱エネルギーを受けると黒く変化する成分でできていることを別の特徴とする。
【００１２】
さらに、本発明は着色されたプラスチック成分と透明な非可逆性示温顔料成分が含まれたヒューズボディ；及び上記ヒューズボディに具備されている一対の端子挿入溝部及びヒューズ装入溝部にそれぞれ挿入して固定できるように結合される一対の端子部材の間にヒューズ部材が固定されたヒューズ体を含み；上記ヒューズ部材の短絡時に発生する火花の熱によりヒューズボディに含まれた示温顔料成分の色相が変化するように作られた自動車用ヒューズを別の特徴とする。
【００１３】
上記ヒューズボディは着色されたプラスチック成分９６−９９重量％、非可逆性示温顔料成分１−４重量％でできていることをさらに別の特徴とする。
【００１４】
上記非可逆性示温顔料成分は３３０−３５０℃の熱エネルギーを受けると黒く変化するように生成されていることをさらに別の特徴とする。
【００１５】
そして、本発明は着色された油性塗料と透明な液状の非可逆性示温顔料及びシンナーを配合してコーティング原料を生成するコーティング原料配合工程と；上記コーティング原料をヒューズボディに８−４０μｍの厚さで塗布し、色相変異層をコーティングするヒューズボディコーティング工程と；上記色相変異層がコーティングされたヒューズボディを６０−６５℃で１０−３０分間乾燥させてシンナー成分を除去し、色相変異層の表面に油膜が形成されるようにするヒューズボディ乾燥工程と；上記色相変異層がコーティングされたヒューズボディにある一対の端子挿入溝部とヒューズ装入溝部に、一対の端子部材の間にヒューズ部材が固定されたヒューズ体を挿入できるように結合するヒューズ組立工程を経る、自動車用ヒューズの製造方法をさらに別の特徴とする。
【００１６】
上記着色された油性塗料は油性インクと油性ペンキのうちどちらか一つであることを別の特徴とし、上記コーティング原料は着色された油性インク３７−４７．５重量％、透明な液状の非可逆性示温顔料２．５−１７重量％、シンナー４６−５０重量％が配合されて生成されることをさらに別の特徴とする。
【００１７】
上記コーティング原料は着色された油性ペンキ３０−３７．５重量％、透明な液状の非可逆性示温顔料２．５−１５重量％、シンナー５５−６０重量％が配合されて生成されることをさらに別の特徴とする。
【００１８】
上記色相変異層に含まれた非可逆性示温顔料成分は１００−１２０℃の熱エネルギーを受けると黒く変化するように生成されていることをさらに別の特徴とする。
【００１９】
さらに、本発明は着色された油性塗料成分と透明な非可逆性示温顔料成分が含まれた色相変異層が表面にコーティングされるヒューズボディ；及び上記ヒューズボディに具備される一対の端子挿入溝部及びヒューズ装入溝部にそれぞれ挿入して固定できるように結合される一対の端子部材の間にヒューズ部材が固定されたヒューズ体を含み；上記ヒューズ部材の短絡時に発生する火花の熱により色相変異層が含まれた示温顔料成分の色相が変化するように作られる自動車用ヒューズをさらに別の特徴とする。
【００２０】
上記色相変異層は着色された油性インク成分７４−９５重量％、透明な非可逆性示温顔料成分５−２６重量％の色相変異層で形成されていることを別の特徴とする。
【００２１】
上記色相変異層は着色された油性ペンキ成分６０−７５重量％、透明な非可逆性示温顔料成分２５−４０重量％の色相変異層で形成されていることをさらに別の特徴とする。
【００２２】
上記色相変異層に含まれた非可逆性示温顔料成分は１００−１２０℃以上の熱エネルギーを受けると黒く変化するように生成されていることをさらに別の特徴とする。
【００２３】
上記色相変異層は８−４０μｍの厚さでコーティングされ、上記色相変異層がヒューズボディの上面部にコーティングされることをさらに別の特徴とする。
【００２４】
上記ヒューズボディの上面部にコーティングされる色相変異層がヒューズの正格容量の文字としてコーティングされることをさらに別の特徴とする。
【００２５】
そして、本発明は着色された印刷インク４０−９５重量％と着色された非可逆性示温顔料５−６０重量％を配合して印刷原料を生成する印刷原料配合工程と；上記印刷原料を台紙の表面に塗布し、色変換印刷層を印刷する台紙印刷工程と；上記色変換印刷層が印刷された台紙を５０−６０℃の乾燥温度で１０−３０分間乾燥させる台紙乾燥工程と；上記色変換印刷層を持つ台紙の裏面に粘着剤層を塗布する粘着剤塗布工程と；上記粘着剤層により色変換印刷層を持つ台紙をヒューズボディに付着させるヒューズボディ付着工程と；上記色変換印刷層を持つ台紙が、ヒューズボディにある一対の端子挿入溝部及びヒューズ装入溝部に、一対の端子部材の間にヒューズ部材が固定されたヒューズ体を挿入できるように結合するヒューズ組立工程を経る、自動車用ヒューズ製造方法を別の特徴とする。
【００２６】
上記着色された非可逆性示温顔料は９０−１００℃の熱エネルギーを受けると透明に変化する成分で生成されていることをさらに別の特徴とする。
【００２７】
さらに、本発明は着色された印刷インク成分４０−９５重量％と着色された非可逆性示温顔料成分５−６０重量％を含んだ色変換印刷層を持つ色相変換ラベル紙が接着剤層により外表面に付着したヒューズボディと；上記ヒューズボディに具備されている一対の端子挿入溝部及びヒューズ装入溝部にそれぞれ挿入して固定できるように結合される一対の端子部材の間にヒューズ部材が固定されたヒューズ体を含み；上記ヒューズ部材の短絡時に発生する火花の熱により色変換印刷層に含まれた示温顔料成分が透明に変化するように作成される自動車用ヒューズを別の特徴とする。
【００２８】
上記色変換印刷層に含まれた非可逆性示温顔料成分が９０−１００℃以上の熱エネルギーを受けると透明に変化するように生成されることを別の特徴とする。
【００２９】
そして、本発明は着色された印刷インクを台紙に塗布して着色印刷インク層を印刷する着色印刷インク印刷工程と；上記着色印刷インク層の表面に着色された非可逆性示温顔料を塗布して着色示温顔料層が層状に付着した色変換印刷層を形成する着色示温顔料印刷工程と；上記色変換印刷層が印刷された台紙を５０−６０℃の乾燥温度で１０−３０分間乾燥させる台紙乾燥工程と；上記色変換印刷層を持つ台紙の裏面に粘着剤層を塗布する粘着剤塗布工程と；上記粘着剤層により色変換印刷層を持つ台紙をヒューズボディに付着させるヒューズボディ付着工程と；上記色変換印刷層を持つ台紙をヒューズボディにある一対の端子挿入溝部及びヒューズ装入溝部に一対の端子部材の間にヒューズ部材が固定されたヒューズ体を挿入できるように結合させるヒューズ組立工程を経る、自動車用ヒューズ製造方法をさらに別の特徴とする。
【００３０】
上記着色印刷インク層の表面に印刷される着色された非可逆性示温顔料は上記着色された非可逆性示温顔料５０−８０重量％とシンナー２０−５０重量％で希釈して塗布するように印刷することをさらに別の特徴とする。
【００３１】
上記着色示温顔料層は９０−１００℃の熱エネルギーを受けると透明に変化する示温顔料成分で形成されていることをさらに別の特徴とする。
【００３２】
上記台紙が紙材質で色変換印刷層の塗膜の厚さが３０−４０μｍであることをさらに別の特徴とする。
【００３３】
そして、本発明は、着色された印刷インクが台紙に塗布された着色印刷インク層の表面に、着色された非可逆性示温顔料を塗布して形成した着色示温顔料層で形成された色変換印刷層を持つ色相変換ラベル紙が、接着剤層により外表面に付着したヒューズボディと；上記ヒューズボディに具備されている一対の端子挿入溝部及びヒューズ装入溝部にそれぞれ挿入して固定できるように結合される一対の端子部材の間に、ヒューズ部材が固定されたヒューズ体を含み；上記ヒューズ部材の短絡時に発生する火花の熱により色変換印刷層に含まれた示温顔料成分が透明に変化するように作られた自動車用ヒューズをさらに別の特徴とする。
【００３４】
上記着色示温顔料層は９０−１００℃の熱エネルギーを受けると透明に変化する示温顔料成分でできていることをさらに別の特徴とする。
【００３５】
上記台紙が紙材質であり、色変換印刷層は３０−４０μｍの厚さで印刷し、上記色相変換ラベル紙はヒューズボディの上面部に付着させることをさらに別の特徴とする。
【発明の効果】
【００３６】
本発明はヒューズ部材の短絡時にヒューズボディの色相が変化して肉眼で容易に識別できるようにする自動車用ヒューズを提供する効果がある。
【００３７】
さらに、本発明は自動車に搭載されたヒューズボックスの内部にある無数のヒューズの中から黒く変化したヒューズを見つければよいので、肉眼で容易に識別できる効果を提供し、断線したヒューズの交換が非常に簡便かつ容易になるという効果を提供する。
【００３８】
そして、ヒューズ部材の色相識別により断線したヒューズを見つけることができるので、ヒューズ以外に別の付加的な識別手段がなくても、ヒューズ自体のみで断線したヒューズを肉眼で容易に識別して交換が可能になり、原価節減を図りながら、製品の信頼性が大いに向上した優秀な製品を提供することができる効果がある。
【図面の簡単な説明】
【００３９】
【図１】本発明の一実施例の製造方法を示した製造工程図。
【図２】本発明が実施されたヒューズの全体斜視図。
【図３】本発明が実施されたヒューズの正面図。
【図４】本発明が実施されたヒューズの正断面構成図。
【図５】図３のＶ−Ｖ’線の拡大断面構成図。
【図６】図３のＷ−Ｗ’線の拡大断面構成図。
【図７】本発明の一実施例のヒューズが断線する前後の状態を示した比較図。
【図８】本発明の別の実施例の製造方法を示した製造工程図。
【図９】本発明の別の実施例のヒューズを示した片側断面構成図。
【図１０】本発明の別の実施例のヒューズの平面図。
【図１１】本発明の別の実施例のヒューズが断線する前後の状態を示した比較図。
【図１２】本発明のさらに別の実施例の製造方法を示した製造工程図。
【図１３】本発明による色相変換ラベル紙の縦断面構成図。
【図１４】本発明のさらに別の実施例のヒューズを示した片側断面構成図。
【図１５】本発明のさらに別の実施例のヒューズの平面図。
【図１６】図１２のさらに別の実施例からさらに別の実施例に実施された製造工程図。
【図１７】図１６の実施により製造された色相変換ラベル紙の縦断面構成図。
【図１８】本発明のさらに別の実施例のヒューズが断線する前後の状態を示した比較図。
【発明を実施するための形態】
【００４０】
本発明を添付された望ましい実施図面に基づいてより詳細に説明すれば、より明確に理解できるであろう。
【００４１】
図１は本発明の一実施例であるヒューズ製造工程図を示したもので、図２はヒューズの斜視図であり、図３は正面図であり、図４は正断面図を示した。
【００４２】
図１及び図２を参照すると、本発明のヒューズを製造するにあたり、まずヒューズボディ原料配合工程（Ｓ１）が実施される。
【００４３】
上記ヒューズボディ原料配合工程（Ｓ１）はヒューズボディ（１０）を作るための工程であり、上記ヒューズボディ（１０）はプラスチック材質で製造される。
【００４４】
本発明の理解を助けるために説明すると、示温顔料には、熱エネルギーを受けると色相が変化して熱エネルギーが放出されると再び元の色に戻る可逆性示温顔料及び、熱エネルギーを受けて色が変化した後は再び元の色には戻らない非可逆性示温顔料がある。
【００４５】
さらに、半透明または透明な示温顔料がある反面、着色されて色がついた示温顔料もある。
【００４６】
上記半透明または透明な示温顔料の場合は熱を受けると黒く変化し、着色された示温顔料の場合には反対に色がついた示温顔料が透明に変化する物理的な特性を持っており、それぞれの色相が変化する温度がそれぞれ異なっている。そして、このような示温顔料は既によく知られている顔料なので、色相が変化する物理的な特性については詳細な説明を省略する。
【００４７】
従って、本発明の一実施例に使用される示温顔料は熱エネルギーを受けると色相が変化する顔料で、一度色相が変化したら再び元の色には戻らない非可逆性示温顔料が使用され、透明な示温顔料が使用される。このような示温顔料は液状のものと粉状または米粒程度の大きさの粒状のものがある。
【００４８】
それゆえ、本発明のヒューズボディ原料配合工程（Ｓ１）は、着色されたプラスチック粉末９６−９９重量％、透明または半透明の非可逆性示温顔料粉末１−４重量％を配合機で混合するように処理される。
【００４９】
上記プラスチック粉末はポリカーボネート（略語：ＰＣ）が望ましいが、場合によってはアクリロニトリル（略語：ＡＢＳ）、ポリエチレンテレフタレート（略語：ＰＥＴ）、ポリスチレン（略語：ＰＳ）、ポリ塩化ビニール（略語：ＰＶＣ）、ポリエステル、ナイロン、ポリプロピレン（略語：ＰＰ）、ポリウレタン（略語：ＰＵ）、フェノール樹脂（略語：ＰＦ）、ユリア樹脂（略語：ＵＦ）を使用することができる。
【００５０】
さらに、上記着色されたプラスチック粉末にはヒューズボディ（１０）に色をつけるための着色成分が含まれているため、プラスチック粉末自体に色がついている。上記着色成分が含まれたプラスチック粉末は既に公知のものなので、詳細な説明は省略する。
【００５１】
上記プラスチック粉末は黄色から緑色に至るまでいろいろな色に着色されたものが使用されるので、完成した状態のヒューズボディ（１０）の色もやはりこれと同様の色になる。
【００５２】
本発明の理解を助けるために説明すると、自動車用のヒューズはアンペアの種類によりそれぞれ異なる色のヒューズボディ（１０）を持つようにすることにより、それぞれを区別できるようになっている。
【００５３】
すなわち、ヒューズボディ（１０）の色は、５アンペアは黄色、７．５アンペアは赤褐色、１０アンペアは赤色、１５アンペアは青色、２０アンペアは薄黄色、２５アンペアは白色、３０アンペアは緑色になるようにすることにより、互いに区別できるようにするもので、上記のようにヒューズボディ（１０）に色をつけるために、着色されたプラスチック粉末を混合する。
【００５４】
従って、本発明は一度色相が変化したら再び元の色には戻らない非可逆性の示温顔料粉末と着色されたプラスチック粉末を配合して生成した混合原料を使用するもので、上記示温顔料粉末とプラスチック粉末は粒状の物が使用されるが、場合によっては粉状の物も使用することができる。
【００５５】
さらに、示温顔料粉末は透明または半透明の物が使用され、３３０−３５０℃の熱エネルギーを受けると黒く変化する非可逆性示温顔料使用される。
【００５６】
次に、本発明はヒューズボディ成型工程（Ｓ２）が実施される。上記工程は射出金型によってヒューズボディ（１０）が成型されるもので、射出機を利用して射出成型する。
【００５７】
従って、射出機の原料投入口に混合原料が投入されると、加熱装置により混合原料が溶融しながらスクリューにより圧送されて射出金型に投入され、ヒューズボディ（１０）が成型される。
【００５８】
この時、ヒューズボディ（１０）は比較的小さく、薄く成型されるため、溶融した混合原料の流動性が非常に低いので１２００−１６００ｋｇｆ／ｃｍ２の射出圧力で成型しなければならず、３００−３１０℃の射出温度で成型する。
【００５９】
それゆえ、射出温度は３００−３１０℃であり、混合原料に含まれている非可逆性示温顔料成分は３３０−３５０℃にならなければ色相変化が起きないものなので、ヒューズボディ成型工程（Ｓ２）においては示温顔料成分には色相変化が発生することは全くない。
【００６０】
従って、成型が完了したら射出金型から成型されたヒューズボディ（１０）を取り出すことになる。
【００６１】
次に、本発明はヒューズボディ乾燥工程（Ｓ３）が実施される。この工程は乾燥機でヒューズボディ（１０）を乾燥させる。
【００６２】
ヒューズボディ成型工程（Ｓ２）で成型されたヒューズボディ（１０）はそれ自体にかなりの水分が含まれているため、後に水分蒸発により撓みやクラックまたは収縮などの現象が起きることがある。
【００６３】
それゆえ、ヒューズボディ乾燥工程（Ｓ３）において、ヒューズボディ（１０）を１００−２００℃で３−５時間乾燥させ、ヒューズボディ（１０）の水分含量を０．１重量％以下に減少させる。
【００６４】
従って、ヒューズボディ（１０）は極わずかな水分しか含んでいないので、撓みやクラックまたは収縮現象が発生しないようになる。
【００６５】
次に、本発明はヒューズ組立工程（Ｓ４）が実施され、この工程はヒューズボディ（１０）にヒューズ体（２０）が挿入できるように組み立てる工程である。
【００６６】
図２及び図３を参照すると、ヒューズボディ（１０）は両側に端子挿入溝部（１１）があり、上記の一対の端子挿入溝部（１１）の間には互いに連通したヒューズ装入溝部（１２）が具備されている。
【００６７】
さらに、ヒューズ体（２０）は一対の端子部材（２１．２１’）の間にヒューズ部材（２２）が溶接されて具備される。
【００６８】
従って、上記ヒューズ体（２０）をヒューズボディ（１０）にはめると端子部材（２１．２１’）は図４のように端子挿入溝部（１１）に密着した状態ではめ込まれ、ヒューズ部材（２２）は図５のようにヒューズ装入溝部（１２）に挿入できるように組み立てられる。
【００６９】
そして、端子部材（２１、２１’）が挿入された部分のヒューズボディ（１０）自体を熱加圧装置（図示されていない）の加圧ピンで加圧することにより、図４及び図５に図示されているようにヒューズボディ（１０）が加熱されて突起（１３）ができ、それを端子部材（２１、２１’）に具備された掛け穴（２３）に挿入する。
【００７０】
従って、掛け穴（２３）に突起（１３）が引っ掛かるのでヒューズ体（２０）がヒューズボディ（１０）から離脱しないように組み立てられた状態になる。
【００７１】
さらに、ヒューズボディ（１０）の下段片側に具備されているカバー部（１４）を図６で矢印で示したようにはめ込むことにより、ヒューズ装入溝部（１２）が遮蔽される。
【００７２】
さらに、上記カバー部（１４）は端子部材（２１、２１’）の内側に突出した引っ掛け部（２４）に引っ掛かることにより外側に再び開かないようにし、このようなカバー部（１４）によって異物がヒューズ装入溝部（１２）内に入ることを遮断することにより、異物によりヒューズ部材（２２）が短絡することを未然に防ぐことができるように組み立てる。
【００７３】
上記のようなヒューズの構造は既によく知られている構造であり、本発明の特徴はヒューズボディ（１０）がヒューズ部材（２２）の短絡時に色相が変化するようにしたものでなので、ヒューズボディ（１０）とヒューズ体（２０）の組み立て構造については、本発明で例示された構造の一部が変更された構造、または違いがあるヒューズにも実施することができる。
【００７４】
従って、本発明の一実施例の製造方法により完成したヒューズは着色されたプラスチック成分と半透明の非可逆性示温顔料成分が含まれたヒューズボディ（１０）の一対の端子挿入溝部（１１）とヒューズ装入溝部（１２）に、一対の端子部材（２１、２１’）の間にヒューズ部材（２２）が固定されたヒューズ体（２０）を挿入して固定できるように結合されて製造される。
【００７５】
そして、完成したヒューズのヒューズボディ（１０）の色は示温顔料成分が半透明なのでプラスチック成分に着色された色（例：黄色）に見えるようになる。
【００７６】
しかし、場合によっては色がついた示温顔料成分が含まれて製造されることもある。この場合は着色されたプラスチック成分が仮に黄色の場合、示温顔料成分の色と混合された色になることもあるが、その成分が少しだけしか含まれていないので、着色されたプラスチック成分の色である黄色を完全に失ってしまうものではなく、もともとの黄色から若干濃いか或いは薄い色になるだけで、黄色はそのまま維持される。
【００７７】
従って、上記のように製造されたヒューズは自動車のエンジンルームにおいてヒューズボックス内部で接続できるように設置される。
【００７８】
上記自動車エンジンルームは、通常、気温が高い夏季に約１０分走行後に停車した時の温度は６０−６５℃程度であり、複雑な市内走行中には４０−６０℃程度になる。
【００７９】
それゆえ、エンジンルームの温度上昇において、エンジンを稼動させて約１時間以上停車した状態にすることを鑑みても、エンジンルームは最高７０−８０℃以上には上昇しない。
【００８０】
従って、ヒューズボディ（１０）に含まれている示温顔料成分は３３０−３５０℃以上にならなければ色相が変化しないので、エンジンルームの内部温度により示温顔料成分が熱エネルギーを受けたとしても色相が変化することはない。
【００８１】
従って、自動車エンジンが稼働中に付加が発生したり、電気ショート現象が発生したりするとヒューズ部材（２２）が短絡する。
【００８２】
上記ヒューズ部材（２２）は軟質はんだと錫や銅で合金されたものが使用され、通常２８０℃以上で溶けて短絡するようになっている。
【００８３】
そして、電気ショートによりヒューズ部材（２２）が短絡するときに瞬間的に火花が発生するが、この火花は１０００℃を超える高熱を発生する。また、ヒューズ部材（２２）自体は溶ける瞬間に約３３０℃程度の温度になる。
【００８４】
それゆえ、ヒューズ装入溝部（１２）内で上記のような瞬間的に１０００℃を超える火花が発生するため、ヒューズ装入溝部（１２）の周辺に高温の火花の熱が伝達されるので、ヒューズボディ（１０）に含まれている示温顔料成分が高温の熱エネルギーを受けることにより黒く変化する。
【００８５】
そしてヒューズ部材（２２）が挿入されるヒューズ装入溝部（１２）は１ｍｍ程度の極狭小な幅になっており、ヒューズ装入溝部（１２）を形成するための四方のヒューズ部材（２２）の厚さは０．５−０．７ｍｍ程度の薄さなので、ヒューズ部材（２２）短絡時に瞬間的に発生する高温の火花の熱が全部伝達されるわけではないが、少なくとも５００−６００℃以上の熱エネルギーがヒューズ部材（２２）に伝達されるように作用するので、示温顔料成分の色相変化温度である３３０−３５０℃を超過しているため、ヒューズ部材（１０）の色相が黒く変化する。
【００８６】
そしてヒューズ部材（１０）には非可逆性の示温顔料成分が含まれているので、一旦黒く変化したら、再び元の色に戻らないようになるため、黒色のままになる。
【００８７】
一方、自動車に搭載された無数のヒューズは一つのヒューズボックスの内部に整列して設置されるため、ヒューズボディ（１０）の上面部（１５）だけが見えるようになる。
【００８８】
それゆえ、ヒューズ部材（２２）が短絡することにより、色相が黒く変化したヒューズを見つければよいが、この時ヒューズボディ（１０）の上面部（１５）の色相が黒く変化したヒューズを見つければよい。
【００８９】
図７は色相変化前の状態のヒューズと変化後のヒューズを示したもので、変色前の状態のヒューズの上面部（１５）は着色されたプラスチックの色に見える反面、ヒューズ部材（２２）が断線したヒューズの上面部（１５）は黒く変化した状態を示している。
【００９０】
それゆえ、自動車に搭載されたヒューズボックス内部にある無数のヒューズの中から黒く変化したヒューズを見つければよいので、肉眼で容易に識別できるようになり、断線したヒューズの交換が非常に簡便かつ容易になる。
【００９１】
一方、図８は本発明の別の実施例の製造方法を示した製造工程図である。
【００９２】
図８を参照すると、まず、コーティング原料配合工程（Ｔ１）が実施される。
【００９３】
上記コーティング原料配合工程（Ｔ１）は着色された油性塗料と透明な液状の非可逆性示温顔料（液状示温顔料ともいう）及び流動性を高めるシンナーを配合してコーティング原料を生成する工程である。
【００９４】
上記着色された油性塗料は油性インクまたは油性ペンキを使用することができるので、本発明はコーティング原料を２種類提供することができ、それぞれ実施することができる。
【００９５】
その一つは、着色された油性インクと透明な液状の非可逆性示温顔料（液状示温顔料ともいう）を混合したものと、もう一つは着色された油性ペンキと透明な液状の非可逆性示温顔料を配合して使用する。そしてこれらのどちらにもそれぞれシンナーが配合される。
【００９６】
本発明に利用される着色された油性インク及び油性ペンキは、それぞれ硬化剤などの添加物が添加された塗料であり、ヒューズボディ（１０）のような物体に安定的に付着することができる性質をもっている。これらは、既によく知られている物質なので、詳細な説明は省略する。
【００９７】
そして、透明な液状の非可逆性示温顔料は１００−１２０℃以上の熱エネルギーを受けると色相が変化する顔料であると同時に、無色透明な状態であり、シンナーも同様に透明なものなので、これらが油性インクまたは油性ペンキと混合された状態のコーティング原料は、油性インクまたは油性ペンキに着色された色になることになる。
【００９８】
例えば、油性インクまたは油性ペンキの色が白色ならば混合されたコーティング原料も白色になり、油性インクまたは油性ペンキの色が薄緑色ならばコーティング原料の色も薄緑色になる。
【００９９】
従って、混合されたコーティング原料の色については、ヒューズのアンペアの種類によってそれぞれヒューズボディ（１０）の色を変えているので、それぞれのコーティングするヒューズボディ（１０）の色と同じ色に着色された油性インクまたは油性ペンキを使用することができる。
【０１００】
そして、ヒューズボディ（１０）に表示する文字や数字としてコーティング原料をコーティングする場合には、ヒューズボディ（１０）の色と違う色に着色された油性インクまたは油性ペンキを示温顔料及びシンナーと混合してコーティング原料を生成する。
【０１０１】
従って、着色された油性インクと透明な液状の非可逆性示温顔料及びシンナーを配合する場合には、着色された油性インク３７−４７．５重量％、透明な液状の非可逆性示温顔料２．５−１７重量％、シンナー４６−５０重量％を配合機で混合して配合する。
【０１０２】
一方、着色された油性ペンキと透明な液状の非可逆性示温顔料及びシンナーを配合する場合には、着色された油性ペンキ３０−３７．５重量％、透明な液状の非可逆性示温顔料２．５−１５重量％、シンナー５５−６０重量％を配合機で混合して配合する。
【０１０３】
上記の成分中、コーティング原料にそれぞれ配合されたシンナーは、コーティング原料の流動性をよくする役割を遂行し、後にヒューズボディ乾燥工程（Ｔ３）において乾燥して全て蒸発する成分である。
【０１０４】
従って、本発明ではコーティング原料配合工程（Ｔ１）において、２つのそれぞれ混合されたコーティング原料を生成することができ、これらは後ほど説明する製造工程をそれぞれ経るだけでなく、その後の製造工程もやはり同様なので、別々に説明することはせず、併せて説明する。
【０１０５】
従って、着色された油性インクが混合されたコーティング原料及び着色された油性ペンキが混合されたコーティング原料は、それぞれヒューズボディコーティング工程（Ｔ２）の実施において使用され、この工程はヒューズボディ（１０）の上面部（１５）にコーティング原料をコーティングする工程である。
【０１０６】
上記ヒューズボディコーティング工程（Ｔ２）では、スプレー塗布方式のコーティング装置（図示されていない）により、ヒューズボディ（１０）の上面部（１５）に噴射してコーティングしたり、或いは印刷コーティング方式のコーティング装置（図示されていない）により、図９のようにヒューズボディ（１０）の上面部（１５）に色相変異層（１６）が塗られた状態にコーティングすることができる。しかし、場合によってはヒューズボディ（１０）の正、背面または両側面にコーティングすることができる。
【０１０７】
そして、ヒューズボディ（１０）にコーティングされる色相変異層（１５）はヒューズ装入溝部（１２）の上部側のヒューズボディ（１０）の上面部（１５）にコーティングされるもので、図形や文字の形態にコーティングするのが望ましい。
【０１０８】
例えば、円形や、或いはヒューズが断線したという表示として「×」という図形表示にコーティングすることができるし、或いはヒューズボディ（１０）に表示されるアンペア表示文字（例：２０Ａ）の形態にコーティングすることもできる。
【０１０９】
さらに、色相変異層（１６）は８−４０μｍの厚さでコーティングされるので、ヒューズを使用するにおいて、全く支障をきたすことはない。
【０１１０】
次に、ヒューズボディ乾燥工程（Ｔ３）が実施される。
【０１１１】
この工程は色相変異層（１６）を乾燥させる工程であり、乾燥機（図示されていない）を用いて、色相変異層（１６）がコーティングされたヒューズボディ（１０）を６０−６５℃で１０−３０分間乾燥させる。
【０１１２】
この時、本発明の非可逆性示温顔料は１００−１２０℃以上の熱エネルギーを受けなければ色相が変化しない顔料なので、色相変異層（１６）がコーティングされたヒューズボディ（１０）を６０−６５℃で乾燥させるヒューズボディ乾燥工程（Ｔ３）において色相変異層（１６）の色相が変化することはない。
【０１１３】
従って、上記色相変異層（１６）は、乾燥する工程においてシンナー成分がほとんど全て蒸発し、着色された油性インクまたは油性ペンキと透明な液状の非可逆性示温顔料が混合された状態のコーティング原料だけが固体状態で残るようになり、表面には油膜が形成される。上記油膜はヒューズの使用途中に異物の浸透を遮断することにより、色相変異層（１６）が汚染されることを未然に防ぐ役割を遂行する。
【０１１４】
一方、乾燥した後には色相変異層（１６）の色は、含まれている示温顔料成分が透明なので、着色された油性インクまたは油性ペンキに着色された色にだけ見えるようになる。
【０１１５】
例えば、着色された油性インクまたは油性ペンキが黄色であれば黄色に見え、白色ならば白色に見えるようになる。
【０１１６】
次に、本発明はヒューズ組立工程（Ｔ４）が実施される。
【０１１７】
上記ヒューズ組立工程（Ｔ４）はヒューズボディ（１０）に具備されている一対の端子挿入溝部（１１）及びヒューズ装入溝部（１２）に、一対の端子部材（２１、２１’）の間にヒューズ部材（２２）が固定されたヒューズ体（２０）が結合できるように組み立てる工程である。
【０１１８】
上記ヒューズ組立工程（Ｔ４）は、既に先立って説明した一実施例のヒューズ組立工程（Ｓ４）と同様であるので、ここでの詳細な説明は省略する。
【０１１９】
従って、完成したヒューズは図９のようにヒューズ装入溝部（１２）にヒューズ部材（２２）が挿入された状態になり、ヒューズボディ（１０）の上面部（１５）には色相変異層（１６）がコーティングされた状態になる。
【０１２０】
そして、上記色相変異層（１６）はヒューズボディ乾燥工程（Ｔ３）においてシンナー成分が蒸発した状態であり、着色された油性インクまたは油性ペンキと透明な非可逆性示温顔料が混合された状態のコーティング原料だけが固体状態で残っている状態で付着した状態である。
【０１２１】
それゆえ、上記色相変異層（１６）はコーティング原料配合工程（Ｔ１）で着色された油性インクと透明な液状の非可逆性示温顔料を配合して製造した場合には、着色された油性インク成分７４−９５重量％、透明な非可逆性示温顔料成分５−２６重量％の色相変異層（１６）が形成される。
【０１２２】
一方、着色された油性ペンキと透明な液状の非可逆性示温顔料を配合した場合には、着色された油性ペンキ成分６０−７５重量％、透明な非可逆性示温顔料２５−４０重量％の色相変異層（１６）が形成される。
【０１２３】
従って、上記のように製造されたヒューズは、自動車エンジンルームにおいてヒューズボックス内部で接続できるように設置される。上記自動車エンジンルームは、既に先立って説明したように、最高７０−８０℃以上には上昇しない。従って、色相変異層（１６）に含まれている示温顔料成分は１００−１２０℃以上にならなければ色相が変化しないので、エンジンルームの内部温度によって示温顔料成分が熱エネルギーを受けたとしても色相は全く変化しない。
【０１２４】
従って、自動車エンジン稼働中に付加が発生したり、電気ショート現象が発生することにより、ヒューズ部材（２２）が短絡すると１０００℃を超える火花の熱が発生し、ヒューズ装入溝部（１２）周辺に高温の火花の熱が伝達され、色相変異層（１６）に含まれている示温顔料成分が高温の熱エネルギーを受けることによって黒く変化する。
【０１２５】
すなわち、ヒューズ部材（２２）短絡時に瞬間的に発生する高温の火花の熱が全部伝達されるわけではないが、少なくとも５００−６００℃以上の熱エネルギーが色相変異層（１６）に伝達されるため、示温顔料成分の色相変化温度である１００−１２０℃を超過することにより色相変異層（１６）の色が黒く変化する。
【０１２６】
そして、色相変異層（１６）には非可逆性の示温顔料成分が含まれているので、一旦黒く変化したら、再び元の色には戻らなくなり、黒色のままになる。
【０１２７】
一方、自動車に搭載される無数のヒューズは一つのヒューズボックスの内部に整列して設置されるので、ヒューズボディ（１０）の上面部（１５）だけが見える状態になり、色相変異層（１６）をその上面部（１５）にコーティングすることにより、色相が変化したことが容易に肉眼で識別できるようになる。
【０１２８】
それゆえ、ヒューズ部材（２２）が短絡することにより色相が黒く変化したヒューズを探すことになるが、このときヒューズボディ（１０）の上面部（１５）にある色相変異層（１６）の色相が黒く変化したヒューズを見つければよい。
【０１２９】
一方、本発明は色相変異層（１６）を図１０に示したように文字としてコーティングすることができる。この場合、ヒューズごとにアンペア単位で正格容量を表示しており、その正格容量（例：２０Ａ）の表示を色相変異層（１６）で表示するようにコーティングする。
【０１３０】
さらに、上記正格容量を表示する色相変異層（１６）を白色で表示すれば、ヒューズ部材（２２）が短絡することによって発生する瞬間的な火花の熱エネルギーを受けると正格容量文字として表示された色相変異層（１６）が黒く変化する。
【０１３１】
図１１は色相変化前の状態のヒューズと変化後のヒューズを示したもので、変化前の状態のヒューズの上面部（１５）にコーティングされた正格容量表示の色相変異層（１６）の色相が白色である反面、ヒューズ部材（２２）が断線したヒューズの上面部（１５）にコーティングされた正格容量表示の色相変異層（１６）の色相が黒く変化した状態を示している。
【０１３２】
それゆえ、自動車に搭載されたヒューズボックス内部にある無数のヒューズの中から、正格容量表示の色相が黒く変化したヒューズを見つければよいので、肉眼で容易に識別できるようになり、断線したヒューズの交換が非常に簡便かつ容易になる。
【０１３３】
図１２は本発明のさらに別の実施例の製造方法を示した製造工程図を示したもので、詳細に説明すると以下のとおりである。
【０１３４】
図１２を参照すると、まず印刷原料配合工程（Ｙ１）が実施される。
【０１３５】
上記印刷原料配合工程（Ｙ１）は着色された印刷インク４０−９５重量％と着色された非可逆性示温顔料５−６０重量％を配合して印刷原料を製造する。
【０１３６】
上記着色された印刷インクは、通常印刷するときに使われるもので、既によく知られているので詳細な説明は省略する。
【０１３７】
そして非可逆性示温顔料は着色されたものなので、色相（例：黄色、赤色など）を帯びているものが使用され、やはり着色されることにより色相を帯びた印刷インクと混合すると印刷原料は示温顔料の色と印刷インクの色が互いに混合した色になる。
【０１３８】
それゆえ、最終的に印刷しようとする色相をあらかじめ決定した状態で、その決定した色相の印刷原料を生成するために、印刷インク及び示温顔料の色相を選択して混合することにより、生成しようとする印刷原料の色相に製造することができる。
【０１３９】
さらに、上記着色された非可逆性示温顔料は熱エネルギーを受けると透明に変化する示温顔料使用され、同時に透明に変化する温度が９０−１００℃以上のものが使用される。
【０１４０】
次に、本発明は色相を帯びた印刷原料によって印刷する台紙印刷工程（Ｙ２）が実施される。
【０１４１】
上記台紙印刷工程（Ｙ２）は印刷機（図示されていない）によって図１３に図示したように台紙（３１）の表面に色変換印刷層（３２）を印刷するもので、上記色変換印刷層（３２）の塗膜の厚さは３０−４０μｍが望ましい。上記印刷機による印刷は既によく知られている技術によるものなので、詳細な説明は省略する。
【０１４２】
一方、本発明は、上記色変換印刷層（３２）を塗布する前に、場合によっては台紙（３１）の表面にアクロンプライマー（図示されていない）を下塗層塗料として塗布した後、色変換印刷層（３２）を印刷することもできる。これは、台紙（３１）の材質によって実施することもある。
【０１４３】
そして、上記台紙（３１）は自動車のエンジンルームで発生する熱に充分に耐えうる材質であり、印刷が可能なものであれば全てに使用可能である。しかし、紙材質がより望ましい。
【０１４４】
次に、本発明は色変換印刷層（３２）が印刷された台紙（３１）を乾燥機によって乾燥処理する台紙乾燥工程（Ｙ３）が実施される。
【０１４５】
上記台紙乾燥工程（Ｙ３）では５０−６０℃の乾燥温度で１０−３０分間乾燥する。この時示温顔料は９０−１００℃以上で変色するものが使用されるので５０−６０℃の乾燥温度で乾燥する工程において示温顔料は全く変化せず良好な状態に乾燥される。
【０１４６】
次に、本発明は粘着剤塗布工程（Ｙ４）が実施される。
【０１４７】
上記粘着剤塗布工程（Ｙ４）は台紙（３１）の裏面に粘着剤層（３３）を塗布するもので、上記粘着剤層（３３）及び塗布技術は既に公知のものなのでここでは詳細な説明は省略する。
【０１４８】
一方、粘着剤層（３３）の塗布後には裏面紙（３４）を付着させ、取り扱い途中に他の物体が付着しないようにすることができ、上記裏面紙（３４）は使用するときに剥離して使用する。
【０１４９】
したがって、本発明は、上記粘着剤層塗布工程（Ｙ４）までを実施すると、色相変換ラベル紙（３０）が製造される。
【０１５０】
次に、本発明は、ヒューズボディ付着工程（Ｙ５）が実施される。この工程は図１４に図示されているようにヒューズボディ（１０）に色相変換ラベル紙（３０）を付着させる工程である。
【０１５１】
ここで、色相変換ラベル紙（３０）は図１４に示したとおり、ヒューズボディ（１０）の上面部（１５）に付着させることが望ましい。
【０１５２】
上記色相変換ラベル紙（３０）の色は示温顔料の色と印刷インクの色が互いに混合された色に見えるようになる。
【０１５３】
そして、色相変換ラベル紙（３０）の色変換印刷層（３１）は着色された印刷インク成分４０−９５重量％と着色された非可逆性示温顔料成分５−６０重量％を含んだ状態である。
【０１５４】
そして、図１５に示したように、色相変換ラベル紙（３０）にはヒューズの正格容量（例：２０Ａ）の表示を印刷したものを付着させるのがより望ましく、上記正格容量表示の文字は一般印刷インクによって印刷する。
【０１５５】
次に、本発明はヒューズ組立工程（Ｙ６）が実施される。
【０１５６】
上記ヒューズ組立工程（Ｙ６）は色相変換ラベル紙（３０）が付着したヒューズボディ（１０）とヒューズ体（２０）が結合できるように組み立てる工程である。
【０１５７】
上記ヒューズ組立工程（Ｙ６）は先立って説明した実施例におけるヒューズ組立工程（Ｓ４、Ｔ４）と同様なので、ここでの詳細な説明は省略する。
【０１５８】
従って、上記のように製造されたヒューズは、自動車エンジンルームにおいてヒューズボックス内部で接続できるように設置され、上記自動車エンジンルームはすでに先立って説明したように最高７０〜８０℃以上には上昇しない。色相変換ラベル紙（３０）の色変換印刷層（３２）に含まれている示温顔料成分は９０−１００℃以上にならなければ変換作用をしないので、エンジンルームの内部温度によって示温顔料成分が変換作用をすることはない。
【０１５９】
従って、自動車エンジン稼働中に付加が発生したり、電気ショート現象が発生することにより、ヒューズ部材（２２）が短絡して１０００℃を超える火花の熱が発生し、ヒューズ装入溝部（１２）周辺に高温の火花の熱が伝達され、色変換印刷層（３２）に含まれている着色された示温顔料成分が高温の熱エネルギーを受けることにより変換作用をする。
【０１６０】
この時、着色された示温顔料成分はこの成分を構成する物質特性により、融解して透明に変化する変換作用をし、これによって色相変換ラベル紙（３０）は着色された印刷インクの元の色になるので、ヒューズ部材（２２）が断線時に色相変換ラベル紙（３０）の色が変化した状態を示す。
【０１６１】
そして、透明に変化した示温顔料成分は非可逆性なので、再び元の着色された色に戻ることはない。
【０１６２】
図１６は本発明による、さらに別の製造工程により具現化される製造方法を示した。
【０１６３】
従って、本発明は、まず、着色印刷インク印刷工程（Ｙ１０）が実施される。
【０１６４】
上記着色印刷インク印刷工程（Ｙ１０）は着色された印刷インクを台紙（３１）に印刷する。
【０１６５】
従って、図１７のように、台紙（３１）の表面には着色印刷インク層（３２１）が形成され、このような着色印刷インク層（３２１）は通常の印刷方法で塗布されるものであり、既によく知られている印刷インクにより印刷され、乾燥がはやく進む。
【０１６６】
次に、着色示温顔料印刷工程（Ｙ２０）が実施され、上記着色印刷インク層（３２１）の上に着色された非可逆性示温顔料が塗布されるように印刷する。
【０１６７】
しかし、上記着色示温顔料印刷工程（Ｙ２０）においては示温顔料が良好な状態で印刷されるようにするためにシンナーが添加され、希釈された状態で印刷する。
【０１６８】
希釈比率については、着色された非可逆性示温顔料５０−８０重量％とシンナー２０−５０重量％で希釈することにより、流動性を良好な状態にして印刷する。
【０１６９】
上記着色された非可逆性示温顔料は通常時は着色された色相を帯びているが、９０−１００℃の熱エネルギーを受けると透明に変化する非可逆性示温顔料が使用される。
【０１７０】
さらに、上記シンナーは台紙乾燥工程（Ｙ３）においてほとんど全て蒸発して除去され、着色された示温顔料層（３２２）だけが残る。
【０１７１】
上記着色示温顔料印刷工程（Ｙ２０）が完了すると、台紙（３１）の表面には着色された印刷インク層（３２１）の上に着色示温顔料層（３２２）が層状に付着した色変換印刷層（３２０）が形成される。上記色変換印刷層（３２０）の塗膜の厚さは３０−４０μｍが望ましい。
【０１７２】
次に、本発明は台紙乾燥工程（Ｙ３）と粘着剤層塗布工程（Ｙ４）及びヒューズボディ付着工程（Ｙ５）とヒューズ組立工程（Ｙ６）が実施されるが、これらの工程は、それぞれ既に先立って説明した工程と同様である。
【０１７３】
従って、上記工程が全て完了すると、本発明は台紙（３１）の表面に着色印刷インク層（３２１）の上に着色示温顔料層（３２２）が重なった色変換印刷層（３２０）が形成された色相変換ラベル紙（３００）が、ヒューズボディ（１０）の上面部（１５）に粘着剤層（３３）によって付着した状態のヒューズが製造される。
【０１７４】
それゆえ、通常時には着色示温顔料層（３２２）の色相に見える状態で、ヒューズは自動車エンジンルームのヒューズボックスの内部で接続できるように設置される。
【０１７５】
従って、自動車エンジン稼働中に付加が発生したり、電気ショック現象が発生することにより、ヒューズ部材（２２）が短絡すると１０００℃を超える火花の熱が発生し、ヒューズ装入溝部（１２）の周辺に高温の火花の熱が伝達され、色変換印刷層（３２０）にある着色された示温顔料成分が高温の熱エネルギーを受けて変換作用をするようになる。
【０１７６】
この時、着色示温顔料層（３２２）はその成分の物質特性により融解して透明に変化する変換作用をするようになり、これにより着色印刷インク層（３２１）の色が外部に現れて見えるようになる。
【０１７７】
それゆえ、色相変換ラベル紙（３００）は着色印刷インク層（３２１）の色に見えるようになるため、ヒューズ部材（２２）の断線時に色相変換ラベル紙（３００）の色が変化した状態に見えるようになる。
【０１７８】
そして透明に変化した着色示温顔料層（３２２）は非可逆性なので、元の着色された色に変化することはない。
【０１７９】
図１８は色相変化前の状態のヒューズと変化後のヒューズを示したもので、変化前の状態のヒューズの上面部（１５）に付着した色相変換ラベル紙（３０、３００）の色相が黄色であったものが、ヒューズ部材（２２）の断線後には黒く見えるようになることを示した。
【０１８０】
それゆえ、自動車に搭載されたヒューズボックスの内部にある無数のヒューズの中から正格容量表示の色が黒く変化したヒューズを見つければよいので、肉眼で容易に識別でき、断線したヒューズの交換が非常に簡便かつ容易になる。
【０１８１】
従って、本発明は複数の実施例で説明したが、これらに限られるものでなはく、本発明が属する技術分野において通常の知識を持つ者により多様な形態に変形実施することもできるものであり、請求範囲を大きく逸脱しない範囲や、均等範囲内においては幅広く保護されるべきことは自明である。
【符号の説明】
【０１８２】
１０  ヒューズボディ
１２  ヒューズ装入溝部
１５  上面部
１６  色相変異層
２０  ヒューズ体
２１、２１’端子部材
２２  ヒューズ部材
３０、３００  色相変異ラベル紙
３１  台紙
３２、３２０  色変換印刷層
３３  粘着剤層
３１１  着色印刷インク層
３１２  着色示温顔料層
【図２】
2013519186.tif 000003
【図３】
2013519186.tif 000004
【図４】
2013519186.tif 000005
【図５】
2013519186.tif 000006
【図６】
2013519186.tif 000007
【図９】
2013519186.tif 000008
【図１０】
2013519186.tif 000009
【図１３】
2013519186.tif 000010
【図１４】
2013519186.tif 000011
【図１５】
2013519186.tif 000012
【図１７】
2013519186.tif 000013
【図１】
2013519186.tif 000014
【図７】
2013519186.tif 000015
【図８】
2013519186.tif 000016
【図１１】
2013519186.tif 000017
【図１２】
2013519186.tif 000018
【図１６】
2013519186.tif 000019
【図１８】
2013519186.tif 000020
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
着色されたプラスチック粉末９６−９９重量％、透明な非可逆性示温顔料粉末１−４重量％を混合して混合顔料を生成するヒューズボディ原料配合工程と；前記混合原料を射出機で溶融させて３００−３１０℃の射出温度と１２００−１６００ｋｇｆ／ｃｍ２の射出圧力で、射出金型により示温顔料成分が含まれたヒューズボディを成型するヒューズボディ成型工程と；前記示温顔料成分が含まれたヒューズボディを１００−２００℃で３−５時間乾燥させ、ヒューズボディの水分含量を０．１重量％以下に減少させるヒューズボディ乾燥工程と；前記示温顔料成分が含まれたヒューズボディにある一対の端子挿入溝部及びヒューズ装入溝部に、一対の端子部材の間にヒューズ部材が固定されたヒューズ体が挿入できるように結合するヒューズ組立工程を経ることを特徴とする、断線時に色相が変化する自動車用ヒューズの製造方法。
【請求項２】
前記非可逆性示温顔料成分は３３０−３５０℃の熱エネルギーを受けると黒く変化する成分でできていることを特徴とする、請求項１に記載の断線時に色相が変化する自動車用ヒューズの製造方法。
【請求項３】
着色されたプラスチック成分９６−９９重量％、非可逆性示温顔料成分１−４重量％含まれたヒューズボディ；及び、前記ヒューズボディに具備される一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により、ヒューズボディに含まれる示温顔料成分の色相が変化するように作られていることを特徴とする断線時に色相が変化する自動車用ヒューズ。
【請求項４】
前記非可逆性示温顔料成分は３３０−３５０℃の熱エネルギーを受けると黒く変化するように生成されていること特徴とする、請求項３に記載の断線時に色相が変化する自動車用ヒューズ。
【請求項５】
着色された油性塗料と透明な液状の非可逆性示温顔料及びシンナーを配合してコーティング原料を生成するコーティング原料配合工程と；前記コーティング原料をヒューズボディに８−４０μｍの厚さに塗布し、色相変異層をコーティングするヒューズボディコーティング工程と；前記色相変異層がコーティングされたヒューズボディを６０−６５℃で１０−３０分間乾燥させ、シンナー成分を除去し、色相変異層の表面に油膜を形成するヒューズボディ乾燥工程と；前記色相変異層がコーティングされたヒューズボディにある、一対の端子挿入溝部及びヒューズ装入溝部に、一対の端子部材の間にヒューズ部材が固定されたヒューズ体を挿入できるように結合するヒューズ組立工程を経ることを特徴とする、断線時に色相が変化する自動車用ヒューズの製造方法
【請求項６】
前記着色された油性塗料は油性インクと油性ペンキのうちどちらか一つであることを特徴とする、請求項５に記載の断線時に色相が変化する自動車用ヒューズの製造方法。
【請求項７】
前記コーティング原料は着色された油性インク３７−４７．５重量％、透明な液状の非可逆性示温顔料２．５−１７重量％、シンナー４６−５０重量％が配合されて生成されることを特徴とする、請求項５に記載の断線時に色相が変化する自動車用ヒューズの製造方法。
【請求項８】
前記コーティング原料は着色された油性ペンキ３０−３７．５重量％、透明な液状の非可逆性示温顔料２．５−１５重量％、シンナー５５−６０重量％が配合されて生成されていることを特徴とする、請求項５に記載の断線時に色相が変化する自動車用ヒューズの製造方法。
【請求項９】
前記色相変異層に含まれている非可逆性示温顔料成分は１００−１２０℃の熱エネルギーを受けると黒く変化するように生成されることを特徴とする、請求項５に記載の断線時に色相が変化する自動車用ヒューズの製造方法。
【請求項１０】
着色された油性塗料成分と透明な非可逆性示温顔料成分が含まれている色相変異層が表面にコーティングされるヒューズボディ；及び前記ヒューズボディに具備される一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により色相変異層に含まれている示温顔料成分の色相が変化するように作られていることを特徴とする断線時に色相が変化する自動車用ヒューズ。
【請求項１１】
前記色相変異層は着色された油性インク成分７４−９５重量％、透明な非可逆性示温顔料成分５−２６重量％の色相変異層で形成されていることを特徴とする、請求項１０に記載の断線時に色相が変化する自動車用ヒューズ。
【請求項１２】
前記色相変異層は着色された油性ペンキ成分６０−７５重量％、透明な非可逆性示温顔料成分２５−４０重量％の色相変異層から形成されていることを特徴とする、請求項１０に記載の断線時に色相が変化する自動車用ヒューズ。
【請求項１３】
前記色相変異層に含まれた非可逆性示温顔料成分は１００−１２０℃以上の熱エネルギーを受けると黒く変化するように生成されていることを特徴とする、請求項１０に記載の断線時に色相が変化する自動車用ヒューズの製造方法。
【請求項１４】
前記色相変異層は８−４０μｍの厚さにコーティングされていることを特徴とする、請求項１０に記載の断線時に色相が変化する自動車用ヒューズ。
【請求項１５】
前記色相変異層がヒューズボディの上面部にコーティングされていることを特徴とする、請求項１０に記載の断線時に色相が変化する自動車用ヒューズ。
【請求項１６】
前記ヒューズボディの上面部にコーティングされる色相変異層がヒューズの正格容量の文字としてコーティングされていることを特徴とする、請求項１５に記載の断線時に色相が変化する自動車用ヒューズ。
【請求項１７】
着色された印刷インク４０−９５重量％と着色された非可逆性示温顔料５−６０重量％を配合し、印刷原料を生成する印刷原料配合工程と；前記印刷原料を台紙の表面に塗布し、色変換印刷層を印刷する台紙印刷工程と；前記色変換印刷層が印刷された台紙を５０−６０℃の乾燥温度で１０−３０分間乾燥させる台紙乾燥工程と；前記色変換印刷層を持つ台紙の裏面に粘着剤層を塗布する粘着剤塗布工程と；前記粘着剤層により色変換印刷層を持つ台紙をヒューズボディに付着させるヒューズボディ付着工程と；前記色変換印刷層を持つ台紙が付着したヒューズボディにある一対の端子挿入溝部及びヒューズ装入溝部に一対の端子部材の間にヒューズ部材が固定されたヒューズ体を挿入できるように結合するヒューズ組立工程を経ることを特徴とする、断線時に色相が変化する自動車用ヒューズの製造方法。
【請求項１８】
前記着色された非可逆性示温顔料は９０−１００℃の熱エネルギーを受けると透明に変化する成分でできていることを特徴とする、請求項１７に記載の断線時に色相が変化する自動車用ヒューズの製造方法。
【請求項１９】
着色された印刷インク成分４０−９５重量％と着色された非可逆性示温顔料成分５−６０重量％を含んだ色変換印刷層を持つ色相変換ラベル紙が接着剤層により外表面に付着したヒューズボディと；上記ヒューズボディに具備されている一対の端子挿入溝部及びヒューズ装入溝部にそれぞれ挿入して固定できるように結合される一対の端子部材の間にヒューズ部材が固定されたヒューズ体を含み；上記ヒューズ部材の短絡時に発生する火花の熱により色変換印刷層に含まれている示温顔料成分が透明に変化するように生成されていることを特徴とする、断線時に色相が変化する自動車用ヒューズ。
【請求項２０】
前記色変換印刷層に含まれた非可逆性示温顔料成分が９０−１００℃以上の熱エネルギーを受けると透明に変化するように生成されていることを特徴とする、請求項１９に記載の断線時に色相が変化する自動車用ヒューズ。
【請求項２１】
着色された印刷インクを台紙に塗布し、着色印刷インク層を印刷する着色印刷インク印刷工程と；前記着色印刷インク層の表面に着色された非可逆性示温顔料を塗布し、着色示温顔料層が層状に付着した色変換印刷層を形成する着色示温顔料印刷工程と；前記色変換印刷層が印刷された台紙を５０−６０℃の乾燥温度で１０−３０分間乾燥させる台紙乾燥工程と；前記色変換印刷層を持つ台紙の裏面に粘着剤層を塗布する粘着剤塗布工程と；前記粘着剤層により色変換印刷層を持つ台紙をヒューズボディに付着させるヒューズボディ付着工程と；前記色変換印刷層を持つ台紙が付着したヒューズボディにある一対の端子挿入溝部及びヒューズ装入溝部に一対の端子部材の間にヒューズ部材が固定されたヒューズ体を挿入して結合するヒューズ組立工程を経ることを特徴とする、断線時に色相が変化する自動車用ヒューズの製造方法。
【請求項２２】
前記着色印刷インク層の表面に印刷される着色された非可逆性示温顔料は、前記着色された非可逆性示温顔料５０−８０重量％とシンナー２０−５０重量％で希釈して塗布し、印刷することを特徴とする、請求項２１記載の断線時に色相が変化する自動車用ヒューズの製造方法。
【請求項２３】
前記着色示温顔料層は９０−１００℃の熱エネルギーを受けると透明に変化する示温顔料成分で形成されていることを特徴とする、請求項２１に記載の断線時に色相が変化する自動車用ヒューズの製造方法。
【請求項２４】
前記台紙が紙材質で色変換印刷層の塗膜の厚さが３０−４０μｍであることを特徴とする、請求項１７及び２１のうちいずれか一項に記載の断線時に色相が変化する自動車用ヒューズの製造方法。
【請求項２５】
着色された印刷インクが台紙に塗布された着色印刷インク層の表面に、着色された非可逆性示温顔料を塗布して形成された着色示温顔料層から形成されている色変換印刷層を持つ色相変換ラベル紙が、接着剤層によって外表面に付着したヒューズボディと；前記ヒューズボディに具備されている一対の端子挿入溝部及びヒューズ装入溝部にそれぞれ挿入して固定できるように結合される一対の端子部材の間にヒューズ部材が固定されたヒューズ体を含み；前記ヒューズ部材の短絡時に発生する火花の熱により色変換印刷層に含まれている示温顔料成分が透明に変化するように作られていることを特徴とする、断線時に色相が変化する自動車用ヒューズ。
【請求項２６】
前記着色示温顔料層は９０−１００℃の熱エネルギーを受けると透明に変化する示温顔料成分で形成されていることを特徴とする、請求項２５に記載の断線時に色相が変化する自動車用ヒューズ。
【請求項２７】
前記台紙が紙材質で色変換印刷層は３０−４０μｍの厚さで印刷されることを特徴とする、請求項１９及び２５のうちいずれか一項に記載の断線時に色相が変化する自動車用ヒューズ。
【請求項２８】
前記色相変換ラベル紙はヒューズボディの上面部に付着されることを特徴とする、請求項１９及び２５のうちいずれか一項に記載の断線時に色相が変化する自動車用ヒューズ。
【国際調査報告】
2013519186.tif 000021
2013519186.tif 000022
2013519186.tif 000023
2013519186.tif 000024